FR 2748484 A1 19971114 FR 9605909 A 19960513 L'invention concerne un procédé de polymérisation d'au moins un monomère polymérisable ou copolymérisable par voie radicalaire en présence d'un radical libre stable et d'un initiateur de polymérisation. 5 La présence d'un radical libre stable dans un milieu de polymérisation permet de contrôler la croissance des chaînes de polymère et d'aboutir généralement à un polymère à faible polymolécularité, voire voisine de l'unité comme cela est possible en polymérisation anionique. La présence du radical libre stable présente cependant l'inconvénient de ralentir considérablement la10 vitesse de réaction et de rendre difficile, voire impossible, I'obtention de polymères à forte masse moléculaire moyenne en poids, par exemple supérieure à 50 000. On peut tenter de remédier à cet inconvénient en ajoutant à la polymérisation un initiateur de polymérisation. Cependant, les initiateurs jusqu'ici utilisés dans les milieux comprenant un monomère15 polymérisable et un radical libre stable étaient à l'origine de réactions secondaires se traduisant par la destruction partielle du radical libre stable et de l'initiateur lui-même et, par la formation d'impuretés dégradant notablement l'aspect du polymère final. Du fait de ces réactions secondaires, I'initiateur était peu efficace, allongeant les durées de réaction et rendant difficile I'obtention de polymères de forte masse moléculaire. De plus, le polymère final était coloré et souvent opaque. Le document WO 94/11412 décrit un procédé de polymérisation en présence d'un radical libre stable et de peroxyde benzoyle en tant qu'initiateur de polymérisation. Les polymères ainsi obtenus présentent une masse25 moléculaire moyenne en nombre inférieure à 60 000 et une masse moléculaire moyenne en poids inférieure à 70 000, et présentent de plus un indice de jaune élevé. Le brevet US 4,581,429 décrit un procédé de polymérisation conférant un contrôle de la formation des chaînes de polymère en croissance. Ce procédé nécessite la préparation d'une alkoxyamine et mène à des oligomères de masse moléculaire inférieure à 10 000. Ce procédé présente de faibles degrés de conversion de monomère en polymère. Les références suivantes peuvent également présenter un intérêt WO 95126987, US 5,412,047, US 5,449,724, BR 9400671. Dans les documents de l'art antérieur, l'initiateur de polymérisation n'est jamais considéré comme étant un facteur essentiel, et c'est là une des originalités du procédé selon l'invention. Il a maintenant été trouvé que l'usage d'une famille particulière d'initiateurs de polymérisation permettait de palier aux inconvénients ci- dessus mentionnés. Le procédé selon l'invention est rapide, permet à l'initiateur de jouer son rôle de façon plus efficace, et mène à des polymères 5 ou copolymères présentant un faible indice de jaune selon la norme ASTM D 1925. L'invention concerne un procédé comprenant une étape de polymérisation ou copolymérisation d'au moins un monomère polymérisable ou copolymérisable par voie radicalaire en présence d'un radical libre stable et10 d'un initiateur de formule R1 -O-O-R2 dans laquelle R1 et R2, pouvant être identiques ou différents, représentent un radical alkyle, aryle, alkylaryle, aralkyle comprenant par exemple de 1 à 20 atomes de carbone.15 De préférence, au moins un radical parmi R1 et R2 comprend un noyau aromatique. De préférence, I'initiateur présente une durée de demi-vie de une heure à une température comprise entre 80 C et 150 C et de manière encore préférée comprise entre 100 C et 130 C. A titre d'exemple d'initiateur, on peut citer: - le peroxyde de di-tertiobutyle, - le tert-butylcumylperoxyde, - peroxyde de dicumyle. Le peroxyde de dicumyle est un initiateur particulièrement adapté. L'initiateur peut être introduit dans le milieu de polymérisation ou copolymérisation à raison de 50 à 50 000 ppm en poids sur la base de la masse de monomère polymérisable ou copolymérisable. Il ne faut pas confondre un radical libre stable avec les radicaux libres dont la durée de vie est éphémère (quelques millisecondes) comme les radicaux libres issus des amorceurs habituels de polymérisation comme les30 peroxydes, hydroperoxydes et amorceurs de type azo. Les radicaux libres amorceurs de polymérisation tendent à accélérer la polymérisation. Au contraire, les radicaux libres stables tendent généralement à ralentir la polymérisation. On peut généralement dire qu'un radical libre est stable au sens de la présente invention s'il n'est pas amorceur de polymérisation et si,35 dans les conditions d'utilisation de la présente invention, la durée moyenne de vie du radical est d'au moins cinq minutes. Au cours de cette durée moyenne de vie, les molécules du radical libre stable alternent en permanence l'état de radical et l'état de groupement lié par une liaison covalente à une chaîne de 3 polymère. Bien entendu, il est préférable que le radical libre stable présente une bonne stabilité pendant toute la durée de son utilisation dans le cadre de la présente invention. Généralement, un radical libre stable peut être isolé à l'état de radical à la température ambiante. 5 La famille des radicaux libres stables inclut les composés agissant comme inhibiteurs de polymérisation radicalaire, les radicaux nitroxydes stables c'est-à- dire comprenant le groupement =N-0 tels que les radicaux représentés par les formules suivantes: R8 R6 Rg R910 R R7 R5 R7 R5 R4 R2 R4 R2 R4 R2 R3 Rl NR1 R3 N R1 N O., O. O. R (C R (CH)n \ R.5 R'2 R'1 R4 R62 R5R R35 4 R2 R4-c, C R2 N. RN Rl R3 Rl R 3 I R1 0. R2 O.. R C R2 c Il N 0. dans lesquelles Rl, R2, R3, R4, R'1 et R'2 pouvant être identiques ou différents représentent un atome d'halogène tel que le chlore, le brome ou l'iode, un groupement hydrocarboné linéaire, ramifié ou cyclique, saturé ou insaturé tels qu'un radical alkyle ou phényle, ou un groupement ester -COOR20 ou un groupement alcoxyle -OR, ou un groupement phosphate -PO(OR)2, ou une chaîne de polymère pouvant par exemple être un chaîne de polyméthacrylate de méthyle, de polybutadiène, de polyoléfine comme de polyéthylène ou de polypropylène, mais étant de préférence une chaîne de polystyrène, et dans lesquelles R5, R6, R7, R8, R9 et R10, pouvant être25 identiques ou différents, peuvent être choisis dans la même famille de 4 groupement que celle qui vient d'être envisagée pour R1, R2, R3, R4, R'1 et R'2, et de plus peuvent représenter un atome d'hydrogène, un groupement hydroxyde -OH, un groupement acide tel que -COOH ou -PO(OH)2 ou - SO3H. 5 En particulier, le radical libre stable peut être le 2,2, 5,5-tétraméthyl-1- pyrrolidinyloxy commercialisé sous la marque PROXYL ou le 2,2,6,6- tétraméthyl-1-piperidinyloxy, généralement commercialisé sous la dénomination TEMPO. Le radical libre stable peut également être choisi dans la liste suivante: - N-tertiobutyl-1-phényl-2 méthyl propyl nitroxyde, - N-tertiobutyl-1l-(2-naphtyl)-2-méthyl propyl nitroxyde, N-tertiobutyl-1-diéthylphosphono-2,2-diméthyl propyl nitroxyde, N-tertiobutyl-1-dibenzylphono-2,2-diméthyl propyl nitroxyde, N-phényl-1-diéthyl phosphono-2,2-diméthyl propyl nitroxyde, N-phényl-1-diéthyl phosphono-1-méthyl éthyl nitroxyde, - N-(1-phényl 2méthyl propyl)-1 diéthylphosphono-1-méthyl éthyl nitroxyde. Le radical libre stable peut être introduit dans le milieu de polymérisation ou copolymérisation à raison de 0,005 % à 5 % en poids de la somme de la masse de monomère polymérisable et de radical libre stable. De préférence, le rapport molaire du radical libre stable sur l'initiateur est compris entre 1,5 et 2,5 et de manière encore préférée voisin de 2. Dans le cadre de la présente invention, tout monomère présentant une double liaison carbone-carbone susceptible de polymériser ou copolymériser par voie radicalaire, peut être utilisé. Au moins un monomère présent dans le milieu de polymérisation ou copolymérisation peut être un monomère vinylaromatique ou une oléfine ou un diène ou un monomère acrylique ou méthacrylique. le monomère peut30 également être le difluorure de vinylidène ou le chlorure de vinyle. Par monomère vinylaromatique, on entend le styrène, le styrène substitué sur le groupement vinyle par un groupement alkyle tel que l'alphaméthylstyrène ou l'ortho-vinyltoluène, le para-vinyltoluène, l'ortho- éthylstyrène, le 2,4-diméthylstyrène, le styrène substitué sur le cycle par un halogène comme par exemple le 2,4-dichlorostyrène ainsi que le vinylanthracène, le chlorométhylstyrène, le para-acétoxystyrène. Par diène, on entend en particulier un diène conjugué comprenant de 4 à 8 atomes de carbone tel que le 1,3-butadiène, l'isoprène, le 2,3diméthyll,3-butadiène, le pipérylène, le chloroprène. Le procédé selon l'invention est plus particulièrement efficace dans le cas des monomères vinylaromatiques et des diènes. Hormis les particularités de la présente invention pour ce qui concerne l'initiateur et le radical libre stable, la polymérisation ou copolymérisation est réalisée dans les conditions habituelles connues de l'homme du métier compte tenu du ou des monomères considérés, du moment que cettel0 polymérisation ou copolymérisation intervient par un mécanisme radicalaire. Dans le cas o le milieu comprend un monomère vinylaromatique et que l'on souhaite un excellent contrôle de la croissance du polymère ou copolymère de façon à ce que ce dernier soit de polymolécularité particulièrement étroite, il est préférable de mener la polymérisation ou15 copolymérisation à une température à laquelle aucune polymérisation ou copolymérisation n'est observée en l'absence de l'initiateur. Par exemple, dans le cas de la polymérisation ou copolymérisation d'au moins un monomère vinylaromatique, on est dans cette situation lorsque la température est inférieure à environ 120 C. Des vitesses appréciables de polymérisation20 ou copolymérisation sont néanmoins obtenues par le procédé de l'invention lorsque la température est comprise entre 90 C et 120 C. Néanmoins, si l'on accepte une polymolécularité plus élevée, il n'est pas exclu de chauffer le milieu à de plus fortes températures. Ainsi, dans le cas o le milieu comprend un monomère vinylaromatique, il est possible de réaliser la polymérisation ou copolymérisation entre 50 C et 120 C mais on peut également, chauffer jusqu'à 200 C, si l'on préfère une plus grande vitesse de polymérisation au détriment de la polymolécularité. Le procédé selon l'invention peut être mené entre 50 et 200 C et de préférence entre 100 et 130 C. Le milieu de polymérisation ou copolymérisation peut être destiné à mener à un polymère vinylaromatique choc, auquel cas il comprend généralement au moins un monomère vinylaromatique et un caoutchouc, ce dernier étant généralement un polydiène conjugué tel qu'un ou plusieurs35 polybutadiènes. L'invention concerne également la préparation de copolymères. Par exemple, lorsqu'au moins un monomère vinylaromatique est présent dans le milieu, on peut copolymériser ce monomère avec, par exemple, au moins un 6 monomère choisi parmi l'acrylonitrile, le méthacrylonitrile, I'acide acrylique, l'acide méthacrylique, un ester d'alkyle dont le groupement alkyle contient de 1 à 4 atomes de carbone, un N-alkylmaléimide dont le groupement alkyle contient de 1 à 4 atomes de carbone, le Nphénylmaléimide. Le procédé selon l'invention permet la préparation de copolymères à blocs. En effet, la polymérisation d'un premier monomère en présence d'un radical libre stable mène à un bloc de polymère vivant. Il est alors possible d'accoler à ce premier bloc un bloc d'un autre polymère en plaçant le premier bloc de polymère vivant dans un milieu de polymérisation d'un secondl0 monomère. Il est ainsi possible de réaliser des copolymères à blocs, par exemple, des copolymères comprenant un ou plusieurs blocs de polystyrène et un ou plusieurs blocs de polybutadiène. La réalisation de tels copolymères par voie radicalaire nécessite un bon contrôle de la polymérisation de chacun des blocs. En effet, si une réaction de terminaison vient interrompre la15 croissance par polymérisation d'un bloc, il ne sera pas possible de lui accoler un bloc d'un autre monomère. Les réactions de terminaison doivent donc être les moins fréquentes possible. Il y a moins de réactions de terminaisons lorsqu'au cours de la polymérisation, la masse moléculaire moyenne en nombre est mieux linéairement proportionnelle au pourcentage de conversion.20 L'existence de réactions de terminaison se traduit par une diminution de la vitesse d'augmentation de la masse moléculaire moyenne en nombre en fonction du pourcentage de conversion. Le procédé selon l'invention est particulièrement adapté aux polymérisation ou copolymérisation en phase organique, en l'absence de phase aqueuse, comme c'est le cas dans les procédés en masse ou en solution dans un solvant organique. Bien entendu, suivant les conditions de polymérisation ou copolymérisation, et en particulier la durée, la température, le degré de conversion de monomère en polymère ou copolymère, il est possible de30 réaliser des produits de masse moléculaire très différente. L'invention concerne à la fois la préparation d'oligomères, polymères ou copolymères de masse moléculaire moyenne en poids inférieure à 10 000, que celle de polymères ou copolymères de masse moléculaire moyenne en poids supérieure à 10 000, comme les hauts-polymères de masse moléculaire35 moyenne en poids allant généralement de 100 000 à 400 000. L'invention concerne à la fois les procédés de polymérisation ou copolymérisation dont le taux de conversion de monomère en polymère ou copolymère est inférieur à 50 % que ceux dont le taux de conversion de 7 monomère en polymère ou copolymère est supérieur à 50 %. Par exemple, le taux de conversion de monomère en polymère ou copolymère peut dépasser 60 %, et va généralement de 65 % à 80 %. Le procédé selon l'invention mène à un polymère ou copolymère (ce qui inclut les oligomères) à la polymolécularité généralement inférieure à 1, 9 et à l'indice de jaune mesuré selon la norme ASTM D 1925 généralement inférieur à 20, voire 10 et même 5. Lorsque le rapport molaire de la quantité de radical libre stable sur la quantité de monomère est supérieur à 1,2, la polymolécularité du polymère ou copolymère final est généralement inférieure à 1,5. Les caractéristiques suivantes ont été utilisées pour les exemples: - % de conversion: % de monomère converti en polymère. Il a été déterminé par RMN 1H sur un appareil Bruker 200 MHz avec intégration des pics correspondant au polymère et au monomère. 15 - Masse moléculaire moyenne en nombre (représenté par Mn): Chromatographie à perméation de gel dans le THF à 30 C, après étalonnage avec des échantillons standarts de polystyrène. Indice de polymolécularité (représenté par Ip): rapport de la masse moléculaire moyenne en poids sur la masse moléculaire moyenne en nombre, 2 0 toutes deux mesurées par GPC (voir Mn ci-dessus). - Efficacité: L"'efficacité" est égale au rapport de la masse moléculaire moyenne en nombre théorique sur la masse moléculaire moyenne en nombre expérimentale. La masse moléculaire moyenne en nombre théorique est donnée par le formule:25 (M)o - (M) Mn th = 2[(I)o - (1)] dans laquelle (M), (M)o, (I) et (bo) représentent respectivement les concentrations molaires (en mole par litre) en monomère, monomère à 3 o l'origine, initiateur, initiateur à l'origine. La concentration (I) en fonction du temps (t) est déterminée par l'équation: (I) = (I)o e-Kd.t dans laquelle Kd représente la constante de vitesse de décomposition de l'initiateur à la température considérée. Plus l'efficacité se rapproche de la valeur 1, plus l'initiateur et le radical libre stable jouent efficacement leur rôle sur la maîtrise de la 8 polymérisation et participent peu aux réactions secondaires indésirables les détruisant partiellement. EXEMPLES 1 A 7 On purge par des cycles vide-azote un réacteur bicol de 100 ml muni d'un système d'agitation et d'une régulation de température, puis l'on introduit dans le réacteur sous azote et à la température ambiante: - 50 g de styrène (0,481 mole), puis une quantité d'initiateur telle que le rapport molaire de l'initiateur sur le styrène soit égal à Clnitiateur dont la valeur est indiquée en haut des tableaux 1 à 7 (CDicum lorsque l'initiateur utilisé est le peroxyde de dicumyle, CBenz lorsque l'initiateur utilisé est le peroxyde de benzoyle). - une quantité de 2,2,6,6 tétraméthylpiperidinyloxy (communément appelé TEMPO) telle que le rapport molaire du Tempo sur l'initiateur soit de 2. On porte alors le réacteur à 125 C sous agitation jusqu'à la prise en masse du milieu réactionnel. L'instant pour lequel le mélange atteint la température de 125 C est défini comme étant l'instant de départ de l'essai. Le polymère est ensuite refroidi à la température ambiante, puis solubilisé dans 10 fois son poids de tétrahydrofuranne (THF). Le polymère est alors précipité en versant au goutte à goutte la solution dans le THF obtenue20 dans 10 fois son volume de méthanol. Le polystyrène recueilli est analysé par chromatographie à perméation de gel (GPC). Les tableaux 1 à 7 rassemblent les résultats. Ces derniers montrent l'évolution de la formation du polymère en fonction du temps. EXEMPLE 8 Après purge par des cycles vide-azote, on introduit dans un réacteur en verre de 1 litre équipé d'un agitateur à ancre et d'une régulation de température, à 20 C et sous azote, 300 g de styrène, 4,5 millimole de peroxyde de dicumyle, 15 millimoles de radical libre stable TEMPO.30 L'ensemble est porté à 125 C. L'instant pour lequel le mélange atteint la température de 125 C est défini comme étant l'instant de départ de l'essai. Des prélèvements sont effectués au cours du temps pour analyse. Le tableau 8 rassemble les résultats concernant le suivi de la formation du polymère au cours du temps. Le polymère obtenu après 5 heures et 30 min de polymérisation est ensuité dégazé à l'étuve sous un vide de pression résiduelle de 25 mbar pendant 20 minutes à 200 C: il est ensuite mis en forme de plaque de 3 mm d'épaisseur dans une presse durant 10 minutes comprenant 5 minutes de préchauffage de la température ambiante jusqu'à 170 C, puis 5 minutes de pressage à 170 C sous 200 bars. On effectue alors une mesure d'indice de jaune sur la plaque, selon la norme ASTM D 1925. L'indice de jaune est de 2. EXEMPLE 9 (comparatif) On procède comme pour l'exemple 8, sauf que le peroxyde de dicumyle est remplacé par la même quantité de peroxyde de benzoyle. Le tableau 9 rassemble les résultats relatifs au suivi de la formation du polymère au cours du temps. L'indice de jaune est ici de 34,9. EXEMPLE 1I; CDIcuM = 0,02 Temps (h) % conversion Mn mesuré Ip Efficacité 1 2 300 1,05 4 300 1,05 5 300 1,05 12 5 300 1,05 7 300 1,05 16 10 300 1,05 17 25 650 1,07 18 35 700 1,09 1,1 19 45 960 1,12 1,1 50 1050 1,12 1,1 21 55 1100 1,13 22 60 1200 1,13 1,1 23,75 60 1300 1,14 1 26 60 1400 1,15 1 TABLEAU 1 EXEMPLE 2 (COMPARATIF); CBENZ = 0,02 Temps (h) % conversion |Mn mesuré Ip Efficacité 3,5 7,4 - 8 - - 9 9 - - 14 12,5 - - 18 16,4 560 1,11 22 20 - - 27 28 1500 1,11 0,5 32 32 - 38 37 1750 1,15 0,5 44 42 2200 1,16 0,5 51 45 2200 - 58 47 2200 1,22 0,5 49 2200 1,32 0,5 74 50 2200 1,32 0,6 TABLEAU 2 EXEMPLE 3; CDicuM = 0,01 Temps (h) % conversion Mn mesuré Ip Efficacité 1 2 300 1,00 3 2,5 300 1,00 3 300 1,00 7 4 300 1,00 9 6 300 1,00 8 300 1,00 11 9 300 1,00 12 10 300 1,00 13 11 300 1,00 14 12 300 1,00 13 300 1,00 16 15 450 1,05 17 50 2200 1,3 1,1 18 78 3600 1,26 1,1 18,5 90,5 4200 1,23 1,1 TABLEAU 3 EXEMPLE 4 (COMPARATIF); CBenz = 0,01 Temps (h) % conversion Mn mesuré Ip Efficacité 3,5 3 - - 5 - - 11 12 450 1,07 | 21 24 2200 1,14 0,6 24 31 2600 1,16 0,6 28 37 2700 1,27 0,7 31 43 3100 1,22 34 44 3350 1,15 0,7 37 47 3600 1,20 0,7 42 57 4200 1,20 0,7 47 63 - 51 67 4300 1,23 0,8 78 4650 1,23 0,9 61 90 5000 1,23 1 TABLEAU 4 EXEMPLE 5; CDicum = 0,00125 Temps (h) % conversion IMn mesuré Ip Efficacité 4 1,5 300 1,00 6 2,5 300 1,00 38 12600 1,4 1 1 54 16700 1,4 11,75 68 21800 1,4 13 81 29000 1,34 1,1 TABLEAU 5 EXEMPLE 6; CDicum = 0,0005 Temps (h) % conversion | Mn mesuré Ip | Efficacité 3 1,5 300 4 2 300 ! 5 I 7,5 11000 1,7 0,7 6 22 21200 1,71 1 7 31 30000 1,63 1 8 41 39400 1,57 1 9 50,8 47000 1,54 1 60 54000 1,56 1,1 11 71 66000 1,53 1,1 TABLEAU 6 - EXEMPLE 7; CDIcuM = 0,000166 Temps (h) 1% conversion | Mn mesurél Ip 1 1 300 3 9 33 600 1,8 4 25 66 000 1,6 40 76 600 1,6 6,5 63 104 000 1,6 TABLEAU 7 EXEMPLE 8; CDicum = 0,0026 Temps (h) 1% conversion Mn mesuré Ip 1 0,2 4 52,6 10 600 1,4 71,2 14170 1,3 ,5 85 15 400 1,3 TABLEAU 8 EXEMPLE 9 (COMPARATIF); CBenz = 0,0026 Temps (h) % conversion Mn mesuré Ip 1 1,2 22,6 ,5 28 6141 1,2 8,5 49,9 10950 1,3 11 63 13320 1,3 TABLEAU 9 REVENDICATIONS 1. Procédé de fabrication d'un polymère ou copolymère comprenant une étape de polymérisation ou copolymérisation par voie radicalaire d'au moins un monomère en présence d'un radical libre stable et d'un initiateur de formule R1 -O-O-R2 dans laquelle R1 et R2, pouvant être identiques ou différents représentant un radical alkyle, aryle, alkylaryle ou aralkyle. 2. Procédé selon la revendication 1 caractérisé en ce que au moins un radical parmi R1 et R2 comprend un noyau aromatique. 3. Procédé selon la revendication 2 caractérisée en ce que l'initiateur est le peroxyde de dicumyle. 4. Procédé selon l'une des revendications 1 à 3 caractérisé en ce que l'initiateur est introduit dans le milieu de polymérisation ou copolymérisation à raison de 50 à 50 000 ppm en poids sur la base de la masse de monomère. 5. Procédé selon l'une des revendications 1 à 4 caractérisé en ce que le radical libre stable est introduit à raison de 0,005 à 5 % en poids de la somme de la masse de monomère et de radical libre stable. 6. Procédé selon l'une des revendications 1 à 5 caractérisé en ce que le rapport molaire du radical libre stable sur l'initiateur est compris entre 1,5 et 2,5. 7. Procédé selon l'une des revendications 1 à 6 caractérisé en ce que au moins un monomère est vinylaromatique. 8. Procédé selon l'une des revendications 1 à 6 caractérisé en ce que au moins un monomère est un diène. 9. Procédé selon l'une des revendications 1 à 8 caractérisé en ce que la température de polymérisation ou copolymérisation va de 100 C à 130 C. 10. Procédé selon l'une des revendications 1 à 9 caractérisé en ce que la polymérisation ou copolymérisation est réalisée en phase organique, en l'absence de phase aqueuse. 11. Procédé selon l'une des revendicationsl à 10 caractérisé en ce que le taux de conversion de monomère en polymère est supérieur à 50 %. 12. Procédé selon la revendication 11 caractérisé en ce que le taux de conversion est supérieur à 60 %. 13. Procédé selon la revendication 12 caractérisé en ce que le taux de conversion va de 65 à 80 %. 14. Procédé selon l'une des revendications 1 à 13 caractérisé en ce que au moins un monomère est vinylaromatique. 15. Procédé selon l'une des revendications 1 à 14 caractérisé en ce que le rapport molaire de la quantité de radical libre stable sur la quantité de monomère est supérieur à 1,2. 16. Polymère ou copolymère à la polymolécularité inférieure à 1,9 et à l'indice de jaune mesuré selon la norme ASTM D1925 inférieur à 20. 17. Polymère ou copolymère selon la revendication 16 caractérisé en ce que l'indice de jaune est inférieur à 10. 18. Polymère ou copolymère selon la revendication 17 caractérisé en ce que l'indice de jaune est inférieur à 5. 19. Polymère ou copolymère selon l'une des revendications 16 à 18 i5 caractérisé en ce que sa polymolécularité est inférieure à 1,5. 20. Polymère ou copolymère selon l'une des revendications 16 à 19 caractérisé en ce qu'il est issu de la polymérisation ou copolymérisation d'au moins un monomère vinylaromatique.